(57)【要約】【課題】　外光の吸収性を高く保ちつつ、外光の映り込みを抑えることができ、また、印刷による外光吸収部の形成が容易で、かつ、汚れ難い、レンズシート及びそれを備えた透過型スクリーンを提供する。【解決手段】　透過型スクリーン１０は、フレネルレンズシート１１と、フレネルレンズシート１１の観察側に配置されたレンチキュラーレンズシート１２とから構成されている。レンチキュラーレンズシート１２のシート状の基部１２ａの光出射側の表面のうちレンズ部１２５により集光された光が透過する部分にはレンズ部１２１が形成され、レンズ部１２４により集光された光が透過しない部分には外光吸収部１２２が形成されている。外光吸収部１２２は、黒色のバインダー樹脂１２４と、このバインダー樹脂１２４中に含有された、着色処理が施された複数の光拡散粒子１２３とを有している。【選択図】　図１
2004110004.tif 000002
【特許請求の範囲】
【請求項１】
　背面側から入射した光を拡散して観察側に出射するレンズシートにおいて、
　シート状の基部と、
　前記シート状の基部の光入射側の表面に形成されたレンズ部と、
　前記シート状の基部の光出射側の表面のうち前記レンズ部により集光された光が透過しない部分に形成された外光吸収部とを備え、
　前記外光吸収部は、吸収部基材と、この吸収部基材中に含有された、着色処理が施された複数の光拡散粒子とを有することを特徴とするレンズシート。
【請求項２】
　前記各光拡散粒子は粒子基材中に着色剤を分散させることにより形成され、前記各光拡散粒子における前記着色剤の含有量が１．５〜５５重量％であることを特徴とする、請求項１に記載のレンズシート。
【請求項３】
　前記外光吸収部における前記光拡散粒子の含有量が０．１〜２７．５重量％であることを特徴とする、請求項１又は請求項２に記載のレンズシート。
【請求項４】
　前記吸収部基材の屈折率と前記各光拡散粒子の屈折率とが略同一であることを特徴とする、請求項１乃至請求項３のいずれか一項に記載のレンズシート。
【請求項５】
　前記各光拡散粒子の一部が前記吸収部基材の表面から突出していることを特徴とする、請求項１乃至請求項４のいずれか一項に記載のレンズシート。
【請求項６】
　前記各光拡散粒子の粒径は前記吸収部基材の厚さに比べて１．２５〜１５倍大きいことを特徴とする、請求項５に記載のレンズシート。
【請求項７】
　前記各光拡散粒子の粒径は前記吸収部基材の厚さに比べて２〜５５μｍ大きいことを特徴とする、請求項５に記載のレンズシート。
【請求項８】
　前記シート状の基部の前記光出射側の表面よりも観察側に配置された光学シートをさらに備え、
　前記外光吸収部中の前記各光拡散粒子の表面硬度が、前記光学シートのうち前記シート状の基部の前記光出射側の表面に面する部分の表面硬度よりも小さいことを特徴とする、請求項５乃至請求項７のいずれか一項に記載のレンズシート。
【請求項９】
　前記外光吸収部は導電性を有することを特徴とする、請求項１乃至請求項８のいずれか一項に記載のレンズシート。
【請求項１０】
　前記外光吸収部に導電性を付与する導電層をさらに備えたことを特徴とする、請求項９に記載のレンズシート。
【請求項１１】
　前記導電層は、前記外光吸収部のうち前記シート状の基部に近い側の表面に形成されていることを特徴とする、請求項１０に記載のレンズシート。
【請求項１２】
　前記外光吸収部のうち前記シート状の基部から遠い側の表面に形成された表面層をさらに備えたことを特徴とする、請求項１乃至請求項１１のいずれか一項に記載のレンズシート。
【請求項１３】
　前記表面層は着色処理が施されていることを特徴とする、請求項１乃至請求項１２のいずれか一項に記載のレンズシート。
【請求項１４】
　請求項１乃至請求項１３のいずれか一項に記載のレンズシートを備えた透過型スクリーン。
【発明の詳細な説明】
【技術分野】
【０００１】
　本発明は、プロジェクションテレビ等に用いられる透過型スクリーンに係り、とりわけ、背面側から入射した光を拡散して観察側に出射するレンチキュラーレンズシート等のレンズシート及びそれを備えた透過型スクリーンに関する。
【背景技術】
【０００２】
　従来から、プロジェクションテレビ等に用いられる透過型スクリーンとして、ＰＭＭＡ（ポリメチルメタクリレート）等の合成樹脂材料を基材としたレンチキュラーレンズシートを単体あるいは他のレンズ（例えばフレネルレンズ）と組み合わせて用いるものが知られている。
【０００３】
　このような透過型スクリーンのレンチキュラーレンズシートにおいては一般に、光入射側（背面側）の表面にレンズ部が形成されるとともに、光出射側（観察側）の表面のうちレンズ部により集光された光（映像光）が透過しない部分に帯状の外光吸収部が形成されており、観察側から入射した外光に起因して映像のコントラストが低下してしまうことを抑えることができるようになっている。
【０００４】
　ここで、このような外光吸収部は一般に、黒色のバインダー樹脂中に光拡散粒子を含有させた黒色インキから形成されている。このようにして黒色のバインダー樹脂中に光拡散粒子が含有されていることにより、観察側から入射した外光を拡散反射することが可能となり、その結果、外光光源等の位置に応じて外光吸収部の表面に生じる映り込みを効果的に抑えることができる。
【発明の開示】
【発明が解決しようとする課題】
【０００５】
　しかしながら、上述した従来のレンチキュラーレンズシートでは、外光吸収部に含有される光拡散粒子として、シリカ等からなる無色透明なものを用いているので、光拡散粒子が存在する部分で黒色のバインダー樹脂の厚さが薄くなってしまい、外光の吸収性が低下するという問題があり、光拡散粒子によって拡散反射された外光によりスクリーンに映し出される映像全体が白茶けて見えてしまう(色が褪せる)。特に、このようなレンチキュラーシートを備えた透過型スクリーンを野外で用いる場合には、外光が強い分だけ反射される光が多くなり、上述した問題が顕著となる。
【０００６】
　このような問題に関しては、外光吸収部の黒色のバインダー樹脂中に光拡散粒子を含有させないようにして対応することも可能である。しかしながら、黒色のバインダー樹脂中に光拡散粒子を含有させない場合には、上述したように、外光光源等の位置に応じて外光吸収部の表面に強い映り込みが生じるという問題がある。また、光拡散粒子を含有しないバインダー樹脂はチキソトロピー性の付与が難しく、印刷適性に劣るので、印刷による外光吸収部の形成が非常に困難になるという問題がある。さらに、外光吸収部の表面が平滑な光沢面となってしまうので、コーティングむらが目立ち易くなり、指紋等の汚れも付き易いという問題がある。
【０００７】
　一方、現在のプロジェクションテレビでは、透過型スクリーンのレンチキュラーレンズシートを保護するための保護基板として、レンチキュラーレンズシートの光出射側（観察側）に透明なプラスチックパネルを設置する揚合が増えている。
【０００８】
　しかしながら、上述した従来のレンチキュラーレンズシートのように、外光吸収部に光拡散粒子が含有されているものでは、プロジェクションテレビ等に組み込んで輸送した際に加えられる振動により、外光吸収部中に含有された光拡散粒子（外光吸収部の表面から突出した部分）がプラスチックパネルに接触して、プラスチックパネルが傷つけられてしまうという問題がある。
【０００９】
　本発明はこのような点を考慮してなされたものであり、外光の吸収性を高く保ちつつ、外光の映り込みを抑えることができ、また、印刷による外光吸収部の形成が容易で、かつ、汚れ難い、レンチキュラーレンズシート等のレンズシート及びそれを備えた透過型スクリーンを提供することを目的とする。
【００１０】
　また、本発明は、プロジェクションテレビ等に組み込んで輸送した際でも、保護基板としてのプラスチックパネル等が傷つくことを効果的に防止することができる、レンチキュラーレンズシート等のレンズシート及びそれを備えた透過型スクリーンを提供することを目的とする。
【課題を解決するための手段】
【００１１】
　本発明は、背面側から入射した光を拡散して観察側に出射するレンズシートにおいて、シート状の基部と、前記シート状の基部の光入射側の表面に形成されたレンズ部と、前記シート状の基部の光出射側の表面のうち前記レンズ部により集光された光が透過しない部分に形成された外光吸収部とを備え、前記外光吸収部は、吸収部基材と、この吸収部基材中に含有された、着色処理が施された複数の光拡散粒子とを有することを特徴とするレンズシートを提供する。
【００１２】
　なお、本発明において、前記各光拡散粒子は粒子基材中に着色剤を分散させることにより形成され、前記各光拡散粒子における前記着色剤の含有量が１．５〜５５重量％であることが好ましい。
【００１３】
　また、本発明において、前記外光吸収部における前記光拡散粒子の含有量が０．１〜２７．５重量％であることが好ましい。
【００１４】
　さらに、本発明において、前記吸収部基材の屈折率と前記各光拡散粒子の屈折率とが略同一であることが好ましい。
【００１５】
　さらに、本発明において、前記各光拡散粒子の一部が前記吸収部基材の表面から突出していることが好ましい。なお、前記各光拡散粒子の粒径は前記吸収部基材の厚さに比べて１．２５〜１５倍大きく、又は、前記吸収部基材の厚さに比べて２〜５５μｍ大きいことが好ましい。ここで、前記シート状の基部の前記光出射側の表面よりも観察側に配置された光学シートをさらに備える場合には、前記外光吸収部中の前記各光拡散粒子の表面硬度が、前記光学シートのうち前記シート状の基部の前記光出射側の表面に面する部分の表面硬度よりも小さいことが好ましい。
【００１６】
　さらに、本発明において、前記外光吸収部は導電性を有することが好ましい。
【００１７】
　さらに、本発明においては、前記外光吸収部に導電性を付与する導電層をさらに備えることが好ましい。ここで、前記導電層は、前記外光吸収部のうち前記シート状の基部に近い側の表面に形成されていることが好ましい。
【００１８】
　さらに、本発明においては、前記外光吸収部のうち前記シート状の基部から遠い側の表面に形成された表面層をさらに備えることが好ましい。ここで、前記表面層は着色処理が施されていることが好ましい。
【００１９】
　本発明は、また、上述したレンズシートを備えた透過型スクリーンも提供する。
【発明の効果】
【００２０】
　本発明によれば、外光吸収部のバインダー樹脂等からなる吸収部基材中に含有されている光拡散粒子に着色処理が施されているので、外光吸収部中の着色処理が施された光拡散粒子により、外光の屈折、反射及び吸収が繰り返され、最終的に外光吸収部から観察側に戻る光を減少させることができる。すなわち、外光吸収部の吸収部基材だけでなく光拡散粒子自体によって外光を吸収することが可能となり、外光の吸収性を高く保ちつつ、外光の映り込みを抑えることができ、より高いコントラスト感を得ることができる。また、外光吸収部に光拡散粒子を含有させるので、光拡散粒子を含有させない場合に比べて、外光吸収部を形成するのに重要な印刷適性が良好となり、外光吸収部の形成を非常に容易に行うことができる。
【００２１】
　なお、本発明によれば、外光吸収部の吸収部基材が着色されていることが好ましく、これにより、着色処理が施された光拡散粒子を過剰に含有させなくとも、コントラストを向上させることができる。
【００２２】
　また、本発明によれば、外光吸収部中に含有されている各光拡散粒子の一部が吸収部基材の表面から突出するようにすることにより、外光吸収部の表面に微細な凹凸を設けてマット感（艶消し感）を付与することができ、コーティングむらを目立ち難くし、外光の映り込みをより効果的に防止し、かつ、指紋等の汚れも付き難くすることができる。
【００２３】
　さらに、本発明によれば、外光吸収部中の各光拡散粒子の表面硬度を、シート状の基部の光出射側の表面よりも観察側に配置される光学シートのうちシート状の基部の前記光出射側の表面に面する部分の表面硬度よりも小さくすることにより、プロジェクションテレビ等に組み込んで輸送した際に加えられる振動により、外光吸収部中の光拡散粒子がプラスチックパネルに接触して、保護基板としてのプラスチックパネル等が傷つけられてしまうことを効果的に防止することができる。
【００２４】
　さらに、本発明によれば、外光吸収部が導電性を有するようにすることにより、シート表面への埃の付着を防止して画質が損なわれることを回避することができる。
【００２５】
　さらにまた、本発明によれば、外光吸収部のうちシート状の基部から遠い側の表面に表面層を形成することにより、外光吸収部からの各光拡散粒子の脱落を防止するとともに、シート表面にハードコート性等を付与することができる。
【発明を実施するための最良の形態】
【００２６】
　以下、図面を参照して本発明の実施の形態について説明する。
【００２７】
［第１の実施の形態］
　図１(a)は本発明の第１の実施の形態に係るレンズシート（レンチキュラーレンズシート）を備えた透過型スクリーンの構成の一例を示す斜視図である。図１(b)は図１(a)に示すレンチキュラーレンズシートの厚さ方向の拡大断面図である。
【００２８】
　図１(a)(b)に示すように、本発明の第１の実施の形態に係る透過型スクリーン１０は、フレネルレンズシート１１と、フレネルレンズシート１１の観察側に配置されたレンチキュラーレンズシート１２とから構成されている。
【００２９】
　このうち、レンチキュラーレンズシート１２は、背面側から入射した光を拡散して観察側に出射するものであり、シート状の基部１２ａを有している。ここで、シート状の基部１２ａの光入射側の表面にはレンズ部１２５が形成されている。また、シート状の基部１２ａの光出射側の表面のうちレンズ部１２５により集光された光が透過する部分にはレンズ部１２１が形成され、レンズ部１２５により集光された光が透過しない部分には外光吸収部１２２が形成されている。
【００３０】
　なお、外光吸収部１２２は、着色処理が施された、黒色のバインダー樹脂（吸収部基材）１２４と、このバインダー樹脂１２４中に含有された、着色処理が施された複数の光拡散粒子１２３とを有している。
【００３１】
　以下、レンチキュラーレンズシート１２の外光吸収部１２２の詳細について説明する。
【００３２】
　まず、外光吸収部１２２を構成する光拡散粒子１２３について説明する。
【００３３】
　上述したように、外光吸収部１２２のバインダー樹脂１２４に含有される光拡散粒子１２３は、上述した作用効果を奏するように着色処理が施されているが、着色される色や材質、大きさ（粒径）等については特に限定されるものではなく、以下に説明するような各種の態様をとることができる。
【００３４】
　光拡散粒子１２３は、例えば、粒子基材中に着色剤を１．５〜５５重量％の含有量（光拡散粒子全体に対する着色剤の量）で分散させることにより形成するとよい。ここで、着色剤の含有量が１．５重量％未満の揚合には、光拡散粒子１２３はほとんど着色されず、すなわち透明のままの状態であり、光拡散粒子１２３の存在する部分がピンホールのように確認されしまう場合があり、好ましくない。一方、着色剤の含有量が５５重量％よりも大きい場合には、光拡散粒子１２３の表面にザラツキ感が生じるおそれがあり、好ましくない。
【００３５】
　光拡散粒子１２３を形成する粒子基材としては、メチルメタクリレート樹脂やその共重合物等のアクリル系樹脂、スチレン樹脂やその共重合物等のスチレン系樹脂、ウレタン樹脂やその共重合物等のウレタン系樹脂、ポリカーボネート、ＰＥＴ（ポリエチレンテレフタレート）等のポリエステル系樹脂、塩化ビニル系樹脂、フッ素系樹脂等を挙げることができる。また、粒子基材として、ガラス等の無機材料を用いることもできる。
【００３６】
　光拡散粒子１２３の粒子基材中に分散される着色剤としては、従来から知られている各種の顔料や染料等を用いることができるが、カーボンブラックを用いることが特に好ましい。これは、上述した作用効果を充分に発揮させるためには光拡散粒子１２３に対して黒色の着色処理を施すことが好ましいからであり、カーボンブラックを用いることにより容易に黒色の着色処理を施すことができるからである。なお、このような着色剤の他にも分散剤や安定剤もしくは湿潤剤等を適宜混入させてもよい。
【００３７】
　光拡散粒子１２３の大きさ（粒径）については特に限定されるものではないが、バインダー樹脂１２４との関係から２〜１２０μｍが好ましく、より好ましくは５〜８０μｍである。
【００３８】
　光拡散粒子１２３の屈折率についても特に限定されるものではないが、バインダー樹脂１２４の屈折率と略同一であることが好ましい。具体的には例えば、光拡散粒子１２３の屈折率とバインダー樹脂１２４の屈折率との差が０〜０．１であることが好ましい。これにより、外光吸収部１２２全体の屈折率を略同一にすることができ、光拡散粒子１２３とバインダー樹脂１２４との間の反射を減らして外光の吸収効率を向上させることができる。
【００３９】
　なお、外光吸収部１２２のバインダー樹脂１２４に含有される光拡散粒子１２３の含有量（外光吸収部全体に対する光拡散粒子の量）についても特に限定されるものではない。しかしながら、光拡散粒子１２３の含有量を０．１〜２７．５重量％とすることが好ましい。ここで、光拡散粒子１２３の含有量が０．１重量％未満の揚合には、期待される映り込みの防止の効果を充分に発揮させることができないことがあり、透過型スクリーンの品位を低下させるという意味で好ましくない。一方、光拡散粒子１２３の含有量が２７．５重量％よりも大きい揚合には、外光の拡散反射が多くなってしまい、画像が白茶け、画質が低下する。さらには、外光吸収部１２２の表面に生じるザラツキが認識され、透過型スクリーンの品位を低下させる。
【００４０】
　なお、図１(b)に示すように、光拡散粒子１２３は、外光吸収部１２２のバインダー樹脂１２４の表面からその一部が突出しているとよい。これにより、外光吸収部１２２の表面に微細な凹凸を設けてマット感（艶消し感）を付与することができ、コーティングむらを目立ち難くし、外光の映り込みをより効果的に防止し、かつ、指紋等の汚れも付き難くすることができる。
【００４１】
　各光拡散粒子１２３の一部が外光吸収部１２２のバインダー樹脂１２４の表面から突出するようにするためには、各光拡散粒子１２３の粒径をバインダー樹脂１２４の厚さとの関係で決定することが好ましい。具体的には、各光拡散粒子１２３の粒径がバインダー樹脂１２４の厚さに比べて１．２５〜１５倍大きくなるようにすることが好ましい。また、各光拡散粒子１２３の粒径がバインダー樹脂１２４の厚さに比べて２〜５５μｍ大きくなるようにしてもよい。各光拡散粒子１２３の粒径とバインダー樹脂１２４の厚さとをこのような関係にすることにより、上述した作用効果を充分に発揮することができる。
【００４２】
　ここで、図１(a)に示す透過型スクリーン１０においては、レンチキュラーレンズシート１２の観察側に、図２に示すような態様で、光学シート２０が配置されることがある。ここで、光学シート２０は、実質的に透明なシート、光拡散部を持つシート又はレンズシート等からなるものである。
【００４３】
　この場合には、レンチキュラーレンズシート１２のシート状の基部１２ａの光出射側の表面に形成された外光吸収部１２２中の各光拡散粒子１２３の表面硬度が、光学シート２０のうちシート状の基部１２ａの光出射側の表面に面する部分の表面硬度よりも小さいことが好ましい。これにより、プロジェクションテレビ等に組み込んで輸送した際に加えられる振動により、外光吸収部１２２中の光拡散粒子１２３が光学シート２０に接触して、光学シート２０が傷つけられてしまうことを効果的に防止することができる。
【００４４】
　なお、光学シート２０としては通常、アクリル板やＭＳ板（ＰＭＭＡ−スチレン共重合体）が用いられることが多く、このため、光拡散粒子１２３は、上述したアクリル系樹脂やウレタン系樹脂で形成するとよい。
【００４５】
　次に、レンチキュラーレンズシート１２の外光吸収部１２２を構成するバインダー樹脂１２４について説明する。
【００４６】
　バインダー樹脂１２４は特に限定されるものではなく、従来から外光吸収部（いわゆるブラックストライプ）を形成するために用いられているバインダー樹脂１２４の中から任意のものを用いることができる。具体的には、アクリル系樹脂にチップ化したカーボンブラックを分散させることにより得られるバインダー樹脂や、エポキシ系樹脂にチップ化したカーボンブラックを分散させることにより得られるバインダー樹脂等を挙げることができる。
【００４７】
　なお、以上のような光拡散粒子１２３及びバインダー樹脂１２４から構成される外光吸収部１２２の製造方法については、従来から知られた各種の方法を用いることができる。具体的には、グラビアオフセット印刷法やスクリーン印刷法等を用いることができる。なお、これらの方法の中でも、安価にかつ簡便に用いることができるという点で、グラビアオフセット印刷法を用いることが好ましい。
【００４８】
　このように本発明の第１の実施の形態によれば、外光吸収部１２２のバインダー樹脂１２４中に含有されている光拡散粒子１２３に着色処理が施されているので、外光吸収部１２２中の着色処理が施された光拡散粒子１２３により、外光の屈折、反射及び吸収が繰り返され、最終的に外光吸収部１２２から観察側に戻る光を減少させることができる。すなわち、外光吸収部１２２のバインダー樹脂１２４だけでなく光拡散粒子１２３自体によって外光を吸収することが可能となり、外光の吸収性を高く保ちつつ、外光の映り込みを抑えることができ、より高いコントラスト感を得ることができる。また、外光吸収部１２２に光拡散粒子１２３を含有させるので、光拡散粒子１２３を含有させない場合に比べて、外光吸収部を形成するのに重要な印刷適性が良好となり、外光吸収部１２２の形成を非常に容易に行うことができる。
【００４９】
　また、本発明の第１の実施の形態によれば、外光吸収部１２２のバインダー樹脂１２４が着色されているので、着色処理が施された光拡散粒子１２３を過剰に含有させなくとも、コントラストを向上させることができる。
【００５０】
　なお、上述した第１の実施の形態においては、透過型スクリーン１０のフレネルレンズシート１１とレンチキュラーレンズシート１２とがそれぞれ別々のシートとして構成されているが、これらは一体化されていてもよく、またフレネルレンズシート１１はなくてもよい。
【００５１】
　また、上述した第１の実施の形態においては、バインダー樹脂１２４が黒色に着色されているが、光拡散粒子１２３をバインダー樹脂１２４へ多量に含有させる場合には、バインダー樹脂１２４として、着色されていない樹脂を用いることも可能である。
【００５２】
［第２の実施の形態］
　次に、図３により、本発明の第２の実施の形態に係るレンズシート（レンチキュラーレンズシート）について説明する。なお、本発明の第２の実施の形態は、外光吸収部の下層及び上層として導電層及び表面層をそれぞれ形成した点を除いて、他は上述した第１の実施の形態と略同一である。本発明の第２の実施の形態において、上述した第１の実施の形態と同一部分には同一符号を付して詳細な説明は省略する。
【００５３】
　図３に示すように、本発明の第２の実施の形態に係るレンチキュラーレンズシート１２は、外光吸収部１２２のうちシート状の基部１２ａに近い側の表面に導電層３０が形成されており、これにより、外光吸収部１２２を含む外光吸収層部分に導電性を付与することができるようになっている。
【００５４】
　ここで、外光吸収部１２２のバインダー樹脂１２４が、アクリル系樹脂にチップ化したカーボンブラックを分散させることにより形成されている場合を例に挙げると、外光吸収部１２２のバインダー樹脂１２４の黒味を増すためには、アクリル系樹脂中にカーボンブラックを均一に非常に細かく分散させることが必要である。
【００５５】
　しかしながら、このような高分散のカーボンブラックを含有するバインダー樹脂１２４は導電性が低くなってしまうので、レンチキュラーレンズシート１２表面の表面抵抗値が高くなり、レンチキュラーレンズシート１２の表面へ挨が付着し易くなり、その結果として、画質が損なわれてしまうという問題がある。このような問題は一般的に、界面活性剤等からなる帯電防止剤や酸化スズ等の導電性を有する微粒子をバインダー樹脂１２４中へ分散させ、外光吸収部１２２を含む外光吸収層部分に導電性を付与することにより回避することができる。しかしながら、このような部材をバインダー樹脂１２４へ添加すると、場合によっては、バインダー樹脂１２４中でのカーボンブラックの分散度合いが低下してしまい、バインダー樹脂１２４の黒味が低下してしまうことがある。
【００５６】
　図３に示すレンチキュラーレンズシート１２においては、外光吸収部１２２の下層として導電層３０を形成しているので、外光吸収部１２２自体の黒味の低下を生じさせることなく、外光吸収部１２２を含む外光吸収層部分に導電性を付与することができる。なお、導電層３０は、樹脂中に、分散性の低いカーボンブラックや金属微粒子、導電性ポリマー等を分散させることにより形成することができる。
【００５７】
　また、図３に示すように、外光吸収部１２２のうちシート状の基部１２ａから遠い側の表面に表面層４０が形成されており、これにより、外光吸収部１２２からの光拡散粒子１２３の脱落を防止することができる。
【００５８】
　ここで、このようなレンチキュラーレンズシート１２の観察側に、図２に示すのと同様の態様で、実質的に透明なシート、光拡散部を持つシート又はレンズシート等の光学シート２０が配置された場合には、表面層４０の表面硬度を、光学シート２０のうちシート状の基部１２ａの光出射側の表面に面する部分の表面硬度よりも小さくしたり、表面層４０にシリコン等の潤滑性を有する添加剤を含有させることが好ましい。なお、表面層４０は透明でも着色処理が施されていてもよい。
【００５９】
　このように本発明の第２の実施の形態によれば、外光吸収部１２２の下層として導電層３０を形成することにより外光吸収部１２２を含む外光吸収層部分に導電性を付与しているので、レンチキュラーレンズシート１２の表面への埃の付着を防止して画質が損なわれることを回避することができる。
【００６０】
　また、本発明の第２の実施の形態によれば、外光吸収部１２２の上層として表面層４０を形成しているので、外光吸収部１２２からの光拡散粒子１２３の脱落を防止するとともに、シート表面にハードコート性等を付与することができる。
【００６１】
　なお、上述した第２の実施の形態においては、外光吸収部１２２の下層として導電層３０を形成することにより外光吸収部１２２を含む外光吸収層部分に導電性を付与するようにしているが、界面活性剤等からなる帯電防止剤や酸化スズ等の導電性を有する微粒子のバインダー樹脂１２４中へ添加によってバインダー樹脂１２４の黒味が低下しないような場合には、外光吸収部１２２自体が導電性を有するようにしてもよい。
【００６２】
　なお、上述した第１及び第２の実施の形態において、レンチキュラーレンズシート１２の構成は上述したものに限られるものではなく、外光吸収部１２２以外の構成については任意に選択することができる。具体的には例えば、上述した第１及び第２の実施の形態においては、レンチキュラーレンズシート１２として、シート状の基部１２ａの光入射側の表面にレンズ部１２５が形成されるとともに光出射側の表面にもレンズ部１２１が形成された両面レンズタイプのレンチキュラーレンズシートを用いているが、これに限らず、シート状の基部１２ａの光出射側の表面がフラットである片面レンズタイプのレンチキュラーレンズシートに対しても同様にして適用することが可能である。
【実施例】
【００６３】
　以下、上述した本発明の第１及び第２の実施の形態の具体的実施例について述べる。
【００６４】
（実施例１）
　実施例１に係るレンチキュラーレンズシートは、本発明の第１の実施の形態に係るレンチキュラーレンズシートに対応するものであり、着色処理が施された光拡散粒子をバインダー樹脂中に含有させた黒色インキから形成された外光吸収部を備えている。
【００６５】
　外光吸収部を形成するバインダー樹脂としては、チップ化したカーボンブラックが２４重量％分散されたアクリル系樹脂を用いた。また、バインダー樹脂に含有される光拡散粒子としては、カーボンブラックを８重量％含有する、粒径が１３μｍの架橋アクリルビーズを用いた。なお、バインダー樹脂に含有される光拡散粒子の含有量は２％とした。
【００６６】
　そして、このような光拡散粒子を含有するバインダー樹脂を、両面レンズタイプのレンチキュラーレンズシートの光出射側の表面のうち外光吸収部を形成すべき領域に、グラビアオフセット印刷法を用いて厚さが６μｍとなるように印刷して外光吸収部を形成した。
【００６７】
　このようにして作製されたレンチキュラーレンズシートを、フレネルレンズシート及び保護基板としての透明なプラスチック板と組み合わせることにより、実施例１に係る透過型スクリーンを製造した。
【００６８】
（実施例２）
　実施例２に係るレンチキュラーレンズシートは、本発明の第１の実施の形態に係るレンチキュラーレンズシートに対応するものであり、実施例１と同様に、着色処理が施された光拡散粒子をバインダー樹脂中に含有させた黒色インキから形成された外光吸収部を備えている。
【００６９】
　外光吸収部を形成するバインダー樹脂としては、チップ化したカーボンブラックが３０重量％分散されたウレタンアクリル系樹脂を用いた。また、バインダー樹脂に含有される光拡散粒子としては、カーボンブラックを２０重量％含有する、粒径が４５μｍの架橋ウレタンビーズを用いた。なお、バインダー樹脂に含有される光拡散粒子の含有量は１０％とした。
【００７０】
　そして、このような光拡散粒子を含有するバインダー樹脂を、両面レンズタイプのレンチキュラーレンズシートの光出射側の表面のうち外光吸収部を形成すべき領域に、スクリーン印刷法を用いて厚さが１０μｍとなるように印刷して外光吸収部を形成した。
【００７１】
　このようにして作製されたレンチキュラーレンズシートを、フレネルレンズシート及び保護基板としての透明なプラスチック板と組み合わせることにより、実施例２に係る透過型スクリーンを製造した。
【００７２】
（実施例３）
　実施例３に係るレンチキュラーレンズシートは、本発明の第２の実施の形態に係るレンチキュラーレンズシートに対応するものであり、着色処理が施された光拡散粒子をバインダー樹脂中に含有させた黒色インキから形成された外光吸収部に加えて、外光吸収部に導電性を付与する導電層を備えている。
【００７３】
　外光吸収部を形成するバインダー樹脂としては、チップ化したカーボンブラックが２５重量％分散されたアクリル系樹脂を用いた。また、バインダー樹脂に含有される光拡散粒子としては、カーボンブラックを１５重量％含有する、粒径が２０μｍの架橋アクリルビーズを用いた。なお、バインダー樹脂に含有される光拡散粒子の含有量は１５％とした。
【００７４】
　一方、導電層を形成するための材料として、カーボンブラックが３３重量％分散されたアクリル系樹脂を用いた。
【００７５】
　そして、導電層を形成するための材料を、レンチキュラーレンズシートの光出射側の表面のうち外光吸収部を形成すべき領域に、グラビアオフセット印刷法を用いて厚さが３μｍとなるように印刷して導電層を形成した。
【００７６】
　次いで、このようにして形成された導電層の表面に、グラビアオフセット印刷法を用いて厚さが８μｍとなるように印刷して外光吸収部を形成した。
【００７７】
　このようにして作製されたレンチキュラーレンズシートを、フレネルレンズシート及び保護基板としての透明なプラスチック板と組み合わせることにより、実施例３に係る透過型スクリーンを製造した。
【００７８】
（実施例４）
　実施例４に係るレンチキュラーレンズシートは、本発明の第１の実施の形態に係るレンチキュラーレンズシートに対応するものであり、着色処理が施された光拡散粒子をバインダー樹脂中に含有させた黒色インキから形成された外光吸収部を備えている。
【００７９】
　外光吸収部を形成するバインダー樹脂としては、チップ化したカーボンブラックが１８重量％分散されたエポキシ系樹脂を用いた。また、バインダー樹脂に含有される光拡散粒子としては、カーボンブラックを２５重量％含有する、粒径が５５μｍのアクリル−ブタジエンゴム共重合体架橋ビーズを用いた。なお、バインダー樹脂に含有される光拡散粒子の含有量は１．５％とした。
【００８０】
　そして、このような光拡散粒子を含有するバインダー樹脂を、両面レンズタイプのレンチキュラーレンズシートの光出射側の表面のうち外光吸収部を形成すべき領域に、スクリーン印刷法を用いて厚さが１０μｍとなるように印刷して外光吸収部を形成した。
【００８１】
　このようにして作製されたレンチキュラーレンズシートを、フレネルレンズシート及び保護基板としての透明なプラスチック板と組み合わせることにより、実施例４に係る透過型スクリーンを製造した。
【００８２】
（実施例５）
　実施例５に係るレンチキュラーレンズシートは、本発明の第２の実施の形態に係るレンチキュラーレンズシートに対応するものであり、着色処理が施された光拡散粒子をバインダー樹脂中に含有させた黒色インキから形成された外光吸収部に加えて、外光吸収部を保護する表面層を備えている。
【００８３】
　外光吸収部を形成するバインダー樹脂としては、チップ化したカーボンブラックが３０重量％分散されたウレタンアクリル系樹脂を用いた。また、バインダー樹脂に含有される光拡散粒子としては、カーボンブラックを８重量％含有する、粒径が４５μｍの架橋ウレタンビーズを用いた。なお、バインダー樹脂に含有される光拡散粒子の含有量は１０％とした。
【００８４】
　一方、表面層を形成するための材料として、電子線硬化型のウレタン系透明インキを用いた。
【００８５】
　そして、このような光拡散粒子を含有するバインダー樹脂を、両面レンズタイプのレンチキュラーレンズシートの光出射側の表面のうち外光吸収部を形成すべき領域に、スクリーン印刷法を用いて厚さが１０μｍとなるように印刷して外光吸収部を形成した。
【００８６】
　次いで、このようにして形成された外光吸収部の表面に、表面層を形成するための材料を、グラビアオフセット印刷法を用いて厚さが２μｍとなるように印刷し、電子線の照射により硬化させて表面層を形成した。
【００８７】
　このようにして作製されたレンチキュラーレンズシートを、フレネルレンズシート及び保護基板としての透明なプラスチック板と組み合わせることにより、実施例５に係る透過型スクリーンを製造した。
【００８８】
（実施例６）
　実施例６に係るレンチキュラーレンズシートは、本発明の第２の実施の形態に係るレンチキュラーレンズシートに対応するものであり、着色処理が施された光拡散粒子をバインダー樹脂中に含有させた黒色インキから形成された外光吸収部に加えて、外光吸収部に導電性を付与する導電層、及び外光吸収部を保護する表面層とを備えている。
【００８９】
　外光吸収部を形成するバインダー樹脂としては、チップ化したカーボンブラックが２５重量％分散されたアクリル系樹脂を用いた。また、バインダー樹脂に含有される光拡散粒子としては、カーボンブラックを２５重量％含有する、粒径が２０μｍのアクリル−ブタジエンゴム共重合体架橋ビーズを用いた。なお、バインダー樹脂に含有される光拡散粒子の含有量は１５％とした。
【００９０】
　一方、導電層を形成するための材料として、カーボンブラックが４０重量％分散されたアクリル系樹脂を用いた。また、表面層を形成するための材料として、電子線硬化型のウレタン系透明インキを用いた。
【００９１】
　そして、導電層を形成するための材料を、レンチキュラーレンズシートの光出射側の表面のうち外光吸収部を形成すべき領域に、グラビアオフセット印刷法を用いて厚さが３μｍとなるように印刷して導電層を形成した。
【００９２】
　次いで、このようにして形成された導電層の表面に、グラビアオフセット印刷法を用いて厚さが８μｍとなるように印刷して外光吸収部を形成した。
【００９３】
　そしてさらに、このようにして形成された外光吸収部の表面に、表面層を形成するための材料を、グラビアオフセット印刷法を用いて厚さが２μｍとなるように印刷し、電子線の照射により硬化させて表面層を形成した。
【００９４】
　このようにして作製されたレンチキュラーレンズシートを、フレネルレンズシート及び保護基板としての透明なプラスチック板と組み合わせることにより、実施例６に係る透過型スクリーンを製造した。
【００９５】
（実施例７）
　実施例７に係るレンチキュラーレンズシートは、本発明の第１の実施の形態に係るレンチキュラーレンズシートに対応するものであり、着色処理が施された光拡散粒子をバインダー樹脂中に含有させた黒色インキから形成された外光吸収部を備えている。
【００９６】
　外光吸収部を形成するバインダー樹脂としては、チップ化したカーボンブラックが２４重量％分散されたアクリル系樹脂を用いた。また、バインダー樹脂に含有される光拡散粒子としては、カーボンブラックを８重量％含有する、粒径が１３μｍの架橋スチレンビーズを用いた。なお、バインダー樹脂に含有される光拡散粒子の含有量は２％とした。
【００９７】
　そして、このような光拡散粒子を含有するバインダー樹脂を、両面レンズタイプのレンチキュラーレンズシートの光出射側の表面のうち外光吸収部を形成すべき領域に、グラビアオフセット印刷法を用いて厚さが６μｍとなるように印刷して外光吸収部を形成した。
【００９８】
　このようにして作製されたレンチキュラーレンズシートを、フレネルレンズシート及び保護基板としての透明なプラスチック板と組み合わせることにより、実施例７に係る透過型スクリーンを製造した。
【００９９】
（比較例１）
　外光吸収部を形成するバインダー樹脂としては、チップ化したカーボンブラックが２４重量％分散されたアクリル系樹脂を用いた。また、バインダー樹脂に含有される光拡散粒子としては、粒径が１３μｍの透明な架橋アクリルビーズを用いた。なお、バインダー樹脂に含有される光拡散粒子の含有量は１５％とした。
【０１００】
　そして、このような光拡散粒子を含有するバインダー樹脂を、両面レンズタイプのレンチキュラーレンズシートの光出射側の表面のうち外光吸収部を形成すべき領城に、グラビアオフセット印刷法を用いて厚さが６μｍとなるように印刷して外光吸収部を形成した。
【０１０１】
　このようにして作製されたレンチキュラーレンズシートを、フレネルレンズシート及び保護基板としての透明なプラスチック板と組み合わせることにより、比較例１に係る透過型スクリーンを製造した。
【０１０２】
（比較例２）
　外光吸収部を形成するバインダー樹脂としては、チップ化したカーボンブラックが２５重量％分散されたアクリル系樹脂を用いた。また、バインダー樹脂に含有される光拡散粒子としては、粒径が２０μｍの透明なガラスビーズを用いた。なお、バインダー樹脂に含有される光拡散粒子の含有量は１５％とした。
【０１０３】
　そして、このような光拡散粒子を含有するバインダー樹脂を、両面レンズタイプのレンチキュラーレンズシートの光出射側の表面のうち外光吸収部を形成すべき領域に、グラビアオフセット印刷法を用いて厚さが８μｍとなるように印刷して外光吸収部を形成した。
【０１０４】
　このようにして作製されたレンチキュラーレンズシートを、フレネルレンズシート及び保護基板としての透明なプラスチック板と組み合わせることにより、比較例２に係る透過型スクリーンを製造した。
【０１０５】
（比較例３）
　外光吸収部を形成するバインダー樹脂としては、チップ化したカーボンブラックが２４重量％分散されたアクリル系樹脂を用いた。光拡散粒子は一切含有させなかった。
【０１０６】
　このようなバインダー樹脂を、両面レンズタイプのレンチキュラーレンズシートの光出射側の表面のうち外光吸収部を形成すべき領域に、グラビアオフセット印刷法を用いて厚さが６μｍとなるように印刷して外光吸収部を形成した。
【０１０７】
　このようにして作製されたレンチキュラーレンズシートを、フレネルレンズシート及び保護基板としての透明なプラスチック板と組み合わせることにより、比較例３に係る透過型スクリーンを製造した。
【０１０８】
（評価結果）
　実施例１〜７及び比較例１〜３に係る透過型スクリーンについて、「コントラスト評価」、「印刷適性評価」、「防汚性評価」、「帯電防止性能」、「透明板等との擦れ評価」、「擦れによるビーズの脱落」、の６項目で試験を行った。それぞれの評価を以下の表１に示す。
【０１０９】
　ここで、「コントラスト評価」では、外光下で透過型スクリーンに映し出される映像のコントラストを目視により評価した。表中の「○」はコントラストが良好であることを意味し、「×」はコントラストが良好でないことを意味する。
【０１１０】
　「印刷適性評価」では、外光吸収部を印刷法により形成する揚合における印刷の容易さを評価した。表中の「○」は印刷が良好に行えたことを意味し、「×」は印刷が困難だったことを意味する。
【０１１１】
　「防汚性評価」では、外光吸収部を手で触った揚合における指紋の付き易さを目視により評価した。表中の「○」は指紋が付き難く、汚れが確認されなかったことを意味し、「×」は指紋が付き、汚れが確認されたこと意味する。
【０１１２】
　「帯電防止性能」では、レンチキュラーレンズシート表面の表面抵抗値を計測して評価した。表中の「○」は表面抵抗値が１０１２Ω未満であることを意味し、「×」は表面抵抗値が１０１２Ω以上であることを意味する。なお、この帯電防止性能は、透過型スクリーンを放置し、その表面への埃の付着状態にて評価することもできる。この場合、上述した評価で「×」のものでは、挨が著しく付着してしまうこととなる。
【０１１３】
　「透明板等との擦れ評価」では、透過型スクリーンを装着したテレビセットを実際に搬送した揚合に透過型スクリーンの前面に設置させた透明板等の表面に擦れ傷が生じるか否かを目視により評価した。この評価では、レンチキュラーレンズシーの基部の材料として一般的なＰＭＭＡ製の板を用いた。なお、表中の「○」は擦れ傷が生じなかったことを意味し、「×」は擦れ傷が生じたことを意味する。
【０１１４】
　「擦れによるビーズの脱落評価」では、透過型スクリーンのレンチキュラーレンズシート表面を、表面に凹凸のあるプラスチック板に１００ｇ／ｃｍ２の荷重をかけて３０回（毎秒１回）擦り、外光吸収部から光拡散粒子が脱落するか否かを目視により評価した。なお、表中の「○」は光拡散粒子が脱落しなかったことを意味し、「×」は光拡散粒子が脱落したことを意味する。
【表１】
2004110004.tif 000003
　上記表１からも明らかなように、コントラスト評価においては、実施例１〜７に係る透過型スクリーンではいずれも良好なコントラストが得られた。これに対し、比較例１、２に係る透過型スクリーンでは、光拡散粒子が透明であるので、外光により白茶けた画像となってしまい、さらに、外光吸収部のうち光拡散粒子が存在する部分の黒色濃度が薄く、ピンホールのように確認された。また、比較例３に係る透過型スクリーンでは、光拡散粒子が存在しないので、強い映り込みが生じた。
【０１１５】
　印刷適性評価においても、実施例１〜７に係る透過型スクリーンでは良好であったのに対し、比較例３に係る透過型スクリーン（光拡散粒子を含有しない透過型スクリーン）では、バインダー樹脂ののりが悪く、外光吸収部の表面状態の均一性に欠け、品位の劣る外観となった。
【０１１６】
　防汚性評価においても、実施例１〜７に係る透過型スクリーンでは、表面に凹凸があるので、良好な結果が得られたのに対し、比較例３に係る透過型スクリーン（光拡散粒子を含有しないもの）では、指紋の汚れが目立ってしまった。
【０１１７】
　帯電防止性能においても、実施例３及び実施例６に係る透過型スクリーンでは、導電層が形成されているので、レンチキュラーレンズシート表面の表面抵抗値は１０１１Ωとなり、埃が付着し難かったに対し、導電層が形成されていない比較例１〜３に係る透過型スクリーンでは、静電気によりレンチキュラーレンズシートの表面に埃が付着しているごとが確認された。
【０１１８】
　透明板等との擦れ評価においても、実施例１〜７に係る透過型スクリーンではいずれも良好な結果（透明板等に擦れ傷が付かない）が得られ、特に、含有される光拡散粒子がアクリル−ブタジエンゴム共重合体架橋ビーズの揚合（実施例４及び実施例６の場合）に特に良好な結果が得られた。これに対し、光拡散粒子としてガラスビーズを用いた揚合（比較例２の場合）には、保護基板の表面に擦れ傷が多発する結果となった。
【０１１９】
　擦れによるビーズの脱落評価においても、実施例５及び実施例６に係る透過型スクリーンでは、表面層が形成されているので、光拡散粒子の脱落が確認されなかったのに対し、比較例１〜３に係る透過型スクリーンでは、光拡散粒子の脱落が確認された。
【図面の簡単な説明】
【０１２０】
【図１】本発明の第１の実施の形態に係るレンチキュラーレンズシートを備えた透過型スクリーンの構成の一例を示す図である。
【図２】図１に示すレンチキュラーレンズシートとともに光学シートが用いられる場合における厚さ方向の拡大断面図である。
【図３】本発明の第２の実施の形態に係るレンチキュラーレンズシート厚さ方向の拡大断面図である。
【符号の説明】
【０１２１】
１０　透過型スクリーン
１１　フレネルレンズシート
１２　レンチキュラーレンズシート
１２ａ　基部
１２１　（光出射側の）レンズ部
１２２　外光吸収部
１２３　光拡散粒子
１２５　（光入射側の）レンズ部
１２４　バインダー樹脂（吸収部基材）
２０　光学シート
３０　導電層
４０　表面層
【図１】
2004110004.tif 000004
【図２】
2004110004.tif 000005
【図３】
2004110004.tif 000006